(57)【要約】【課題】コンデンサの低抵抗化、接続構造の簡略化及び堅牢化とともに、接続の容易化を図る。【解決手段】陽極側及び陰極側の電極体と、これら電極体間に介在されたセパレータ（４０、４２）を備える巻回素子又は非巻回素子であるコンデンサ素子（４）と、コンデンサ素子を収容するケース部材の開口部を封口する封口部材（封口板２２）と、コンデンサ素子の素子端面に電極体の何れか一方又は双方から引き出された単一又は複数の電極張出し部と、凹部（７０）又は切欠部（７７）を備え、電極張出し部に接続された単一又は複数の集電板と、封口部材に設置され、集電板に重ねられるとともに集電板の凹部（７０）又は切欠部（７７）の側面部が接続された端子部材とを備える。【選択図】図１
2015181196.tif 000002
【特許請求の範囲】
【請求項１】
陽極側及び陰極側の電極体と、これら電極体間に介在されたセパレータを備える巻回素子又は非巻回素子であるコンデンサ素子と、
前記コンデンサ素子を収容するケース部材の開口部を封口する封口部材と、
前記コンデンサ素子の素子端面に前記電極体の何れか一方又は双方から張り出させた単一又は複数の電極張出し部と、
凹部または切欠部を備え、前記電極張出し部に接続された単一又は複数の集電板と、
前記封口部材に設置され、前記集電板に重ねられるとともに前記集電板の前記凹部または前記切欠部と側面部が溶接された端子部材と、
を備えることを特徴とするコンデンサ。
【請求項２】
前記溶接は、レーザ溶接又は電子ビーム溶接であることを特徴とする請求項１に記載のコンデンサ。
【請求項３】
前記電極張出し部は、前記電極体の一部で形成された集合体であって、前記コンデンサ素子の素子中心部に向けて前記素子端面上に屈曲成形されて前記集電板に接合させたことを特徴とする請求項１又は２の何れかの請求項に記載のコンデンサ。
【請求項４】
前記電極張出し部は、前記コンデンサ素子の陽極側の前記電極体から素子端面に張り出させた陽極張出し部、前記コンデンサ素子の陰極側の前記電極体から前記素子端面と同一の素子端面又は異なる素子端面に張り出させた陰極張出し部のいずれか一方又は双方であることを特徴とする請求項１、２又は３の何れかの請求項に記載のコンデンサ。
【請求項５】
前記陽極張出し部及び前記陰極張出し部が前記コンデンサ素子の共通の前記素子端面に設置された場合、前記陽極張出し部と前記陰極張出し部との間を絶縁間隔又は絶縁部材の設置により絶縁したことを特徴とする請求項４に記載のコンデンサ。
【請求項６】
前記端子部材の前記側面部が前記集電板の側面部と共通の面部を成すことを特徴とする請求項１、２、３、４又は５の何れかの請求項に記載のコンデンサ。
【請求項７】
前記集電板は、
前記コンデンサ素子の前記素子端面に形成された単一又は複数の電極張出し部の一部又は全部に形成された単一又は複数の溶接面部と溶接される単一又は複数の第１の溶接面部と、
前記第１の溶接面部と交差する側面部に設けられ、前記端子部材と溶接される第２の溶接面部と、
を備えることを特徴とする請求項１、２、３、４、５又は６の何れかの請求項に記載のコンデンサ。
【請求項８】
前記電極張出し部は、前記素子端面の素子中心部を中心にして所定角度で区画され、同一又は異なった曲げ角度を以て前記素子端面の中心方向に屈曲された複数の区画部と、
前記素子端面上に前記区画部を以て形成された単一又は複数の溶接面部と、
を備えることを特徴とする請求項１、２、３、４、５、６又は７の何れかの請求項に記載のコンデンサ。
【請求項９】
前記集電板には、前記端子部材と溶接された側面部より、外周方向に突出する平坦部を備えることを特徴とする請求項１、２、３、４、５、６、７又は８の何れかの請求項に記載のコンデンサ。
【請求項１０】
陽極側及び陰極側の電極体と、これら電極体間に介在されたセパレータとを備える巻回素子又は非巻回素子であるコンデンサ素子の素子端面に前記電極体を張り出させ、前記素子端面に単一又は複数の電極張出し部を形成する工程と、
前記コンデンサ素子を収容するケース部材の開口部を封口する封口部材に設置された端子部材と、凹部又は切欠部を備え、前記電極張出し部に接続されている単一又は複数の集電板とを重ね、前記端子部材の側面部と前記集電板の前記凹部又は前記切欠部の側面部とを溶接する工程と、
を含むことを特徴とするコンデンサの製造方法。
【請求項１１】
前記溶接は、レーザ溶接又は電子ビーム溶接である請求項１０に記載のコンデンサの製造方法。
【請求項１２】
更に、前記端子部材の前記側面部に前記集電板の側面部を位置決めする工程と、
を含み、前記側面部間を共通面部として前記溶接を施すことを特徴とする請求項１０又は１１の何れかの請求項に記載のコンデンサの製造方法。
【発明の詳細な説明】
【技術分野】
【０００１】
本発明は、コンデンサ素子と、コンデンサ素子の外装部材を封口する封口部材にある外部端子との間の接続に関し、その接続にレーザ溶接を用いた例えば、電解コンデンサ、電気二重層コンデンサ等のコンデンサ及びその製造方法に関する。
【背景技術】
【０００２】
電気二重層コンデンサ又は電解コンデンサでは、コンデンサ素子と外部端子とを電気的に接続することが必要である。この電気的な接続により、素子側の内部抵抗の低減や、接続部分の接触抵抗を低減させる対策が施されている。
【０００３】
このような電気的接続に関し、素子の端面に集電端子を設けること（例えば、特許文献１）、巻回素子の一方の端面に陽極集電板、他方の端面に陰極集電板を設けること（例えば、特許文献２）、巻回素子の端面に露出した集電箔を覆って集電板を備え、集電板と集電箔とを溶接接続すること（例えば、特許文献３）、また、集電板を外装ケースと素子との接続や外部端子との接続に用いること（例えば、特許文献４）が知られている。
【０００４】
また、積層型のコンデンサ素子では、素子端面側に接続端子を備えるものが知られている（例えば、特許文献５）。
【先行技術文献】
【特許文献】
【０００５】
【特許文献１】特開平１１−２１９８５７公報
【特許文献２】特開２００１−０６８３７９公報
【特許文献３】特開２００７−３３５１５６公報
【特許文献４】特開２０１０−０９３１７８公報
【特許文献５】特開平６−２７５４７６公報
【発明の概要】
【発明が解決しようとする課題】
【０００６】
ところで、巻回素子の各端面に集電板を備える構成では、巻回素子を外装する外装部材に陽極側及び陰極側の外部端子を隣接して設置した場合には、各外部端子と集電板との間に接続距離を確保する必要がある。また、巻回素子では、内側部分と外側部分との間で内部抵抗の分布が異なるため、その対策が必要となり、素子と集電板との接続に注意を払う必要がある。また、集電板を用いた構造では素子の内部抵抗を低減できるが、外部端子と素子との間に介在する集電板に製造途上で加わる応力によっては接続の信頼性低下や接続抵抗が大きくなる場合がある。
【０００７】
このような接続に関し、コンデンサ素子と封口部材との間には僅かなスペースが存在するが、このスペースを大きくし、接続部材や接続に要する間隔を増加させると、その分だけ抵抗を増加させ、更にはコンデンサの高さ寸法が増大する。この間隔（距離）を短くすれば、小スペース化によりコンデンサの小型化を図ることができるが、コンデンサ素子と封口部材との接続間隔が短くなり、接続に手間取ったり、接続が不完全になるという課題がある。
【０００８】
このような課題は特許文献１〜５に開示や示唆はなく、それを解決する構成の開示や示唆もない。
【０００９】
そこで、本発明の目的は、上記課題に鑑み、コンデンサの低抵抗化、接続構造の簡略化及び堅牢化とともに、接続の容易化を図ることにある。
【課題を解決するための手段】
【００１０】
上記目的を達成するため、本発明のコンデンサの一側面によれば、陽極側及び陰極側の電極体と、これら電極体間に介在されたセパレータを備える巻回素子又は非巻回素子であるコンデンサ素子と、前記コンデンサ素子を収容するケース部材の開口部を封口する封口部材と、前記コンデンサ素子の素子端面に前記電極体の何れか一方又は双方から張り出させた単一又は複数の電極張出し部と、凹部または切欠部を備え、前記電極張出し部に接続された単一又は複数の集電板と、前記封口部材に設置され、前記集電板に重ねられるとともに前記集電板の前記凹部または前記切欠部と側面部が溶接された端子部材とを備える。
【００１１】
上記コンデンサにおいて、前記溶接は、レーザ溶接又は電子ビーム溶接でよい。
【００１２】
上記コンデンサにおいて、前記電極張出し部は、前記電極体の一部で形成された集合体であって、前記コンデンサ素子の素子中心部に向けて前記素子端面上に屈曲成形されて前記集電板に接合させてよい。
【００１３】
上記コンデンサにおいて、前記電極張出し部は、前記コンデンサ素子の陽極側の前記電極体から素子端面に張り出させた陽極張出し部、前記コンデンサ素子の陰極側の前記電極体から前記素子端面と同一の素子端面又は異なる素子端面に張り出させた陰極張出し部のいずれか一方又は双方でよい。
【００１４】
上記コンデンサにおいて、前記陽極張出し部及び前記陰極張出し部が前記コンデンサ素子の共通の前記素子端面に設置された場合、前記陽極張出し部と前記陰極張出し部との間を絶縁間隔又は絶縁部材の設置により絶縁してよい。
【００１５】
上記コンデンサにおいて、前記端子部材の前記側面部が前記集電板の側面部と共通の面部を成してよい。
【００１６】
上記コンデンサにおいて、前記集電板は、前記コンデンサ素子の前記素子端面に形成された単一又は複数の電極張出し部の一部又は全部に形成された単一又は複数の溶接面部と溶接される単一又は複数の第１の溶接面部と、前記第１の溶接面部と交差する側面部に設けられ、前記端子部材と溶接される第２の溶接面部とを備えてよい。
【００１７】
上記コンデンサにおいて、前記電極張出し部は、前記素子端面の素子中心部を中心にして所定角度で区画され、同一又は異なった曲げ角度を以て前記素子端面の中心方向に屈曲された複数の区画部と、前記素子端面上に前記区画部を以て形成された単一又は複数の溶接面部とを備えてよい。
【００１８】
上記コンデンサにおいて、前記集電板には、前記端子部材と溶接された側面部より、外周方向に突出する平坦部を備えてよい。
【００１９】
上記目的を達成するため、本発明のコンデンサの製造方法の一側面によれば、陽極側及び陰極側の電極体と、これら電極体間に介在されたセパレータとを備える巻回素子又は非巻回素子であるコンデンサ素子の素子端面に前記電極体を張り出させ、前記素子端面に単一又は複数の電極張出し部を形成する工程と、前記コンデンサ素子を収容するケース部材の開口部を封口する封口部材に設置された端子部材と、凹部又は切欠部を備え、前記電極張出し部に接続されている単一又は複数の集電板とを重ね、前記端子部材の側面部と前記集電板の前記凹部又は前記切欠部の側面部とを溶接する工程とを含んでいる。
【００２０】
上記コンデンサの製造方法において、前記溶接は、レーザ溶接又は電子ビーム溶接でよい。
【００２１】
上記コンデンサの製造方法において、更に、前記端子部材の前記側面部に前記集電板の側面部を位置決めする工程を含み、前記側面部間を共通面部として前記溶接を施してよい。
【発明の効果】
【００２２】
本発明のコンデンサ又はその製造方法によれば、次の何れかの効果が得られる。
【００２３】
(1) コンデンサ素子の陽極側又は陰極側の電極体の何れか一方又は双方から素子端面に引き出された単一又は複数の電極張出し部に接続された集電板と、外装部材にある端子部材とを重ね、側面部間で溶接接続しているので、接続のための空間部を狭小化でき、しかも接続の強化、接続の信頼性向上とともに、コンデンサ素子の低抵抗化を図ることができ、低ＥＳＲ化を図ることができる。集電板に凹部又は切欠部を備えているので、陽極端子や陰極端子が素子端面の巻回中心部に近接して設置されても溶接することができる。
【００２４】
(2) 局所的な溶接がレーザ溶接又は電子ビーム溶接を用いることで、接続のための空間部が小さくても精度良く溶接が可能となる。
【００２５】
(3) コンデンサ素子の同一の又は異なる素子端面に張り出させた電極張出し部に集電板を接続し、陽極側の電極体のそれぞれを集電板で接続し又は陰極側の電極体のそれぞれを集電板で接続したので、コンデンサ素子の低抵抗化を図ることができる。
【００２６】
(4) コンデンサ素子の電極体から張り出させた電極張出し部と、封口部材側の端子部材との間に集電板を介在させた接続構造であるから、接続の簡略化とともに、接続構造の堅牢化を図ることができる。
【００２７】
(5) 上記構造により、集電板を介在させて端子部材と端子部材との接続が容易化でき、接続工程の簡略化とともに、接続処理を短時間で行うことができ、製造コストの低減を図ることができる。
【００２８】
(6) 各集電板と外部端子の側面を同一面化しているので、両者に対するレーザ照射を安定させることができ、接続の完全化及び信頼性を高めることができる。
【００２９】
(7) 封口板、外部端子又は集電板の何れかに位置決め手段を設け、位置決め手段で外部端子と集電板との接続位置を決めることができ、レーザ照射面を画一的に同一化でき、接続の安定化を図り、信頼性の高い接続を実現できる。
【００３０】
そして、本発明の他の目的、特徴及び利点は、添付図面及び各実施の形態を参照することにより、一層明確になるであろう。
【図面の簡単な説明】
【００３１】
【図１】第１の実施の形態に係る電気二重層コンデンサの一例を示す断面図である。
【図２】電気二重層コンデンサの各部材を示す分解斜視図である。
【図３】一部を分解したコンデンサ素子の一例を示す斜視図である。
【図４】コンデンサ素子の電極部の成形前後の一例を示す図である。
【図５】集電板の一例を示す図である。
【図６】レーザ溶接された集電板を備えるコンデンサ素子を示す図である。
【図７】コンデンサ素子上の集電板と外部端子との接続を示す図である。
【図８】第２の実施の形態に係る電気二重層コンデンサの製造工程の一例を示すフローチャートである。
【図９】コンデンサ素子の陽極部及び陰極部の成形状態を示す図である。
【図１０】コンデンサ素子と集電板の接続工程を示す図である。
【図１１】第３の実施の形態に係る集電板と外部端子との接続を示す図である。
【図１２】第４の実施の形態に係る集電板、その接続を示す図である。
【図１３】第５の実施の形態に係る集電板と外部端子との接続及び位置決めを示す図である。
【図１４】端子接続板を備える電気二重層コンデンサの第６の実施の形態を示す分解斜視図である。
【発明を実施するための形態】
【００３２】
〔第１の実施の形態〕
【００３３】
第１の実施の形態は、コンデンサ素子の素子端面に接続された集電板に外部端子を接続し、コンデンサ素子に外部端子を形成する構成である。
【００３４】
第１の実施の形態について、図１及び図２を参照する。図１は電気二重層コンデンサの一例を示す縦断面を示し、図２は一部を分解した電気二重層コンデンサの一例を示している。
【００３５】
この電気二重層コンデンサ２は本発明のコンデンサの一例である。この電気二重層コンデンサ２には、図１に示すように、コンデンサ素子４の同一の素子端面に陽極部６と陰極部８が形成されている。陽極部６及び陰極部８は、電極張出し部の一例であって、コンデンサ素子４の素子端面から引き出された電極体（陽極体６０又は陰極体８０：図３）の一部で構成される。陽極部６と陽極端子１０との接続には両者間に介在させた陽極集電板１２が用いられ、また、陰極部８と陰極端子１４との接続には両者間に介在させた陰極集電板１６が用いられている。これらの接続には例えば、レーザ溶接や電子ビーム溶接が用いられ、１８は溶接接続部の一例である。また、陽極端子１０及び陰極端子１４は外部接続のための端子部材であって、陽極端子１０は陽極端子部材の一例、陰極端子１４は陰極端子部材の一例である。この実施の形態では、陽極集電板１２と接続された陽極部６及び陰極集電板１６と接続された陰極部８の外周面には、絶縁手段１７が設置されている。この絶縁手段１７によってコンデンサ素子４と外装ケース２０との絶縁が図られる。この絶縁手段１７は例えば、絶縁紙や絶縁テープ等の絶縁材料を用いればよい。
【００３６】
コンデンサ素子４は円筒体であって、一方の素子端面に陽極体６０（図３）を引き出して陽極部６が形成されているとともに、陰極体８０（図３）を引き出して陰極部８が形成されている。コンデンサ素子４の周囲には保持テープ１９が巻回され、陽極体６０や陰極体８０の巻き戻りが防止されている。
【００３７】
コンデンサ素子４の外装部材として外装ケース２０及び封口板２２が備えられる。外装ケース２０は例えばアルミニウム等の成形性のある金属材料からなる成形体である。封口板２２は外装ケース２０の開口部を閉止し、空間部２４の気密性を保持する手段であるとともに、陽極端子１０及び陰極端子１４を固定する固定部材であり、コンデンサ素子４の支持部材を構成している。この実施の形態では、封口板２２にベース部２６と、封止部２８とが備えられる。ベース部２６は絶縁材料である例えば、合成樹脂で形成され、陽極端子１０及び陰極端子１４が固定されるとともに、絶縁されている。封止部２８は密閉性の高い材料例えば、ゴム環で構成されている。
【００３８】
この封口板２２は、外装ケース２０の開口部３０に挿入されるとともに、開口部３０側の中途部に形成された加締め段部３２に位置決めされている。外装ケース２０の開口端部３４は、カーリング処理により加締められ、封止部２８に食い込ませられている。これらにより、外装ケース２０が強固に封止されている。そして、封口板２２のベース部２６には、透孔３６が形成されるとともに、薄ゴムからなる圧力開放機構３８が形成されている。
【００３９】
次に、コンデンサ素子４について、図３を参照する。図３は一部を分解して示したコンデンサ素子を示している。
【００４０】
このコンデンサ素子４は、図３に示すように、陽極体６０と、陰極体８０と、セパレータ４０、４２とを備え、陽極体６０と陰極体８０との間には両者間を絶縁するセパレータ４０、４２のそれぞれが挟み込まれて巻回され、円筒状の巻回素子を構成している。陽極体６０及び陰極体８０にはベース材に例えば、アルミニウム箔が用いられ、このアルミニウム箔の両面に活性炭等の活物質及び結着剤等を含む分極性電極が形成されている。
【００４１】
また、このコンデンサ素子４では、同一端面側に形成された陽極部６と陰極部８との間には一定幅の絶縁間隔４４が設けられている。陽極部６は例えば、陽極体６０の基材で形成され、同様に陰極部８も陰極体８０の基材で形成されている。陽極体６０及び陰極体８０がアルミニウムで形成される場合、陽極部６及び陰極部８は、分極性電極を形成していないアルミニウム面を露出させた基材部である。
【００４２】
陽極部６又は陰極部８の形成部は、絶縁手段であるセパレータ４０、４２の幅Ｗより突出する形態とし、各陽極部６又は陰極部８の円弧長に対応する長さＬに形成されている。長さＬを以て突出する各陽極部６及び陰極部８には、折り曲げ加工の準備加工として、素子端面５と平行で素子端面５から僅かに露出する位置に折り目線４３が形成されている。この折り目線４３は、各陽極部６及び陰極部８に対し、折り曲げ方向部を谷折りとする屈曲部である。
【００４３】
そして、コンデンサ素子４の陽極部６又は陰極部８は、陽極集電板１２又は陰極集電板１６との接続前に、図２（又は図４のＢ）に示すように、加工してコンデンサ素子４の素子端面に密着状態に形成される。
【００４４】
次に、コンデンサ素子の陽極部６及び陰極部８について、図４を参照する。図４はコンデンサ素子の陽極部及び陰極部の一例を示し、Ａは陽極部及び陰極部の成形前、Ｂは陽極部及び陰極部の成形後を示している。図４において、図１、図２及び図３と同一部分には同一符号を付してある。
【００４５】
コンデンサ素子４の素子端面には図４のＡに示すように、電極張出し部を構成する陽極部６と陰極部８とが立設され、これら陽極部６と陰極部８との間には所定幅の絶縁間隔４４が設定されている。絶縁間隔４４の中心にＹ軸、このＹ軸と直交方向にＸ軸を取り、Ｘ軸を中心に左右に角度θ1 、θ2 （＞θ1 ）を設定して区画する。角度θ1 でコンデンサ素子４の巻回中心部（巻芯部）４６を中心に放射状方向に複数の切込み４８を入れ、各切込み４８で区画された複数の区画部６Ａ、６Ｂ、６Ｃが陽極部６側に形成されている。同様に、複数の陰極部８側にも複数の区画部８Ａ、８Ｂ、８Ｃが形成されている。角度θ1 を例えば、３３〔°〕に設定すれば、区画部６Ａ、８Ａは２θ1 ＝６６〔°〕となり、区画部６Ａを挟んで形成された区画部６Ｂ、６Ｃ又は区画部８Ａを挟んで形成された区画部８Ｂ、８Ｃの角度θ2 は、θ2 ＝５７〔°〕に設定されている。
【００４６】
切込み４８の深さは例えば、張出し長を陽極部６と陰極部８の高さｈ1 に設定され、陽極部６の区画部６Ａ、６Ｂ、６Ｃ、陰極部８の区画部８Ａ、８Ｂ、８Ｃを中途部で屈曲させ、コンデンサ素子４の素子中心部側に押し倒して圧縮成形することにより、図４のＢに示すように、各区画部６Ａ、６Ｂ、６Ｃ、陰極部８の区画部８Ａ、８Ｂ、８Ｃに成形される。この実施の形態では、各区画部６Ｂ、６Ｃ及び区画部８Ｂ、８Ｃが溶接部分に設定されている。そこで、区画部６Ａ、８Ａの突出高さｈ2 が各区画部６Ｂ、６Ｃ、８Ｂ、８Ｃの高さｈ3 より高く設定され、区画部６Ａ、６Ｂ、６Ｃ及び陰極部８の区画部８Ａ、８Ｂ、８Ｃの高さを陽極集電板１２及び陰極集電板１６の屈曲形状に対応させている。
【００４７】
なお、コンデンサ素子４の陽極部６及び陰極部８は、このように素子中心方向に向かって陽極部６及び陰極部８全体を圧縮成形することで、高さ寸法を抑制できる。この実施の形態では、陽極部６の区画部６Ｂ、６Ｃを圧縮形成して、安定した平坦状の接続面を形成し、その後、非接続面である区画部６Ａを圧縮成形し、各区画部間６Ａ−６Ｂ、６Ａ−６Ｃの重なりによって生じる境界部の高さ寸法を抑制している。この境界部の高さ寸法の抑制については陰極部８においても同様である。
【００４８】
次に、陽極集電板１２（又は陰極集電板１６）について、図５を参照する。図５は陽極集電板（又は陰極集電板）の一例を示し、Ａはその平面、Ｂは陽極集電板を溶接接続部側から見た側面を示している。
【００４９】
この陽極集電板１２は電極材料と同一の例えば、アルミニウム板で形成され、既述の陽極部６の区画部６Ａ、６Ｂ、６Ｃ（図４）を覆い、区画部６Ｂ、６Ｃとのレーザ溶接面積を持ち、且つ陽極端子１０とのレーザ溶接面積を持つ形状及び面積を備えている。この実施の形態では、コンデンサ素子４の素子端面の２分の１の大きさであって、絶縁間隔４４が確保される形状として、ほぼ半円形板である。
【００５０】
陽極集電板１２には、図５のＡに示すように、弦側中心部にコンデンサ素子４の巻回中心部４６に対応して円弧状切欠部５０が形成され、その弧側には、Ｘ軸を中心にＸ軸と直交方向に直線状に切り落とされた接続面部５２が形成されている。また、この陽極集電板１２には、図５のＢに示すように、円弧状切欠部５０を中心即ち、Ｘ軸を中心に左右に角度θ1 を持って直角に屈曲させた段部５４を以て円弧状の端子接続部５６Ａ及び素子接続部５６Ｂ、５６Ｃが形成されている。各端子接続部５６Ａ及び素子接続部５６Ｂ、５６Ｃは、それぞれ平坦面に形成され、段部５４を挟んで平行面を構成している。
【００５１】
この陽極集電板１２において、端子接続部５６Ａの高さをｈ4 、陽極集電板１２の厚さをｔ、端子接続部５６Ａの内側の高さをｈ5 とすると、
ｈ5 ＝ｈ4 −ｔ≧ｈ2 −ｈ3                 ・・・(1) 
に設定されている。従って、端子接続部５６Ａの内側の高さをｈ5 は、区画部６Ａ、８Ａの突出高さｈ2 と各区画部６Ｂ、６Ｃ、８Ｂ、８Ｃの高さｈ3 との差分Δｈ（≧ｈ2 −ｈ3 ）を吸収し、陽極集電板１２が各区画部６Ｂ、６Ｃに密着し、且つ区画部６Ａを収納して設置される。なお、陽極集電板１２の厚さｔは、素子接続部５６Ｂ、５６Ｃと端子接続部５６Ａの部位で厚さを変更することもできる。例えば、端子接続部５６Ａの厚みを素子接続部５６Ｂ、５６Ｃに比べて厚く設定（１．２倍以上）することができ、これによると陽極部６とのレーザ溶接の際に素子接続部５６Ｂ、５６Ｃに生じる発熱が所定厚みを有する端子接続部５６Ａによって吸収され、レーザ溶接の接続精度が向上する。
【００５２】
このような構成及び他の部材との関係については、陰極集電板１６についても同様である。
【００５３】
次に、陽極集電板１２及び陰極集電板１６と、コンデンサ素子４の陽極部６及び陰極部８との接続について、図６を参照する。図６はコンデンサ素子の素子端面上の陽極集電板及び陰極集電板の配置及び接続状態の一例を示している。
【００５４】
陽極集電板１２及び陰極集電板１６は図６に示すように、コンデンサ素子４の一端面に巻回中心部４６を中心にし、且つ巻回中心部４６に円弧状切欠部５０を合わせて配置され、陽極部６と陰極部８との間の絶縁間隔４４に対応して間隔６１が設定されている。陽極集電板１２には、端子接続部５６Ａの下面側にコンデンサ素子４の陽極部６の区画部６Ａ、陽極集電板１２の素子接続部５６Ｂ、５６Ｃの下面側にコンデンサ素子４の陽極部６の区画部６Ｂ、６Ｃが位置決めされて密着させられる。そして、レーザ照射接続部６６では、コンデンサ素子４の周縁方向から素子中心部方向に向かうレーザ照射により、区画部６Ｂ、６Ｃ及び素子接続部５６Ｂ、５６Ｃを部分的又は全面的に溶融させ、接続している。このような接続は陰極集電板１６側でも同様である。
【００５５】
レーザ照射の部位は、この実施の形態では、図６に示すように、陽極集電板１２及び陰極集電板１６の段部５４で隔てた素子接続部５６Ｂ、５６Ｃ、及び５８Ｂ、５８Ｃの各２箇所即ち、レーザ照射接続部６６である。この場合、レーザ照射接続部６６に付した矢印〔１〕、〔２〕、〔３〕及び〔４〕で示すように、レーザ照射を行う。このレーザ照射では、シールドガスにアルゴンガス、ヘリウムガス等の不活性ガスを用いてコンデンサ素子４をシールドし、コンデンサ素子４に対するレーザ熱やスパッタの影響を回避する。
【００５６】
〔１〕このレーザ照射は、コンデンサ素子４の外周側より、素子中心方向に向かって直線状に一方の陽極集電板１２の素子接続部５６Ｂに照射する。
【００５７】
〔２〕次に、巻回中心部４６を隔てて対向する他方の陰極集電板１６の素子接続部５８Ｂに素子中心側より、素子外周方向に向かって直線上にレーザ照射することにより、一連の動作にて溶接される。
【００５８】
〔３〕また、同じく、レーザ照射は、コンデンサ素子４の外周側より、素子中心方向に向かって直線状に一方の陽極集電板１２の素子接続部５６Ｃに照射する。
【００５９】
〔４〕そして、巻回中心部４６を隔てて対向する他方の陰極集電板１６の素子接続部５８Ｃに素子中心側より素子外周側に向かって直線上にレーザを照射する一連の動作にて溶接される。
【００６０】
このように、巻回中心部４６を隔てて直線状にレーザ照射する一連の動作にて、陽極部６と陽極集電板１２、陰極部８と陰極集電板１６とが接続される。つまり、陽極部６及び陰極部８と各集電板１２、１６とを巻回中心部４６を隔ててコンデンサ素子４の直径方向に向かう溶接ライン（レーザ照射接続部６６）を設定して溶接するので、陽極部６及び陰極部８と各集電板１２、１６との接続のための溶接の時間短縮を図ることができ、製造工程の簡略化を図ることができる。なお、レーザ照射の〔１〕及び〔２〕の一連の動作を２回繰り返す。又は、レーザ照射の〔１〕ないし〔４〕の一連の動作を２回繰り返し、近傍に溶接部を配することで接続抵抗を更に低減することも可能である。レーザ照射の〔１〕及び〔２〕の一連の動作にて接続することも可能であるが、陽極集電板１２、陰極集電板１６の各素子接続部５６Ｂ、５６Ｃ、５８Ｂ、５８Ｃを、それぞれ素子中心側より素子外周側に向かって直線上に照射する等、個別に接続することもできる。
【００６１】
また、レーザ照射の〔１〕ないし〔４〕の連続動作について、同一箇所を連続してレーザ照射するのではなく、レーザ溶接を〔１〕から〔４〕で行い、その後、再び〔１〕から〔４〕にレーザ照射すれば、同一箇所のレーザ照射に時間間隔を設けることができ、この結果、レーザ照射箇所の冷却化を図ることができ、レーザ溶接による接続の安定化が図られる。また、同一箇所に時間間隔を設けて複数回のレーザ照射を行うことも可能であるが、１回目のレーザ溶接を〔１〕から〔４〕で行い、再びレーザ溶接を〔１〕から〔４〕で行うので、冷却間隔を取りながら、レーザ照射を連続的に行うことができ、レーザ照射による溶接時間の短縮化を図ることができる。
【００６２】
このレーザ照射の〔１〕ないし〔４〕の連続動作について、各レーザ照射の始点から終点に至る溶接ラインに対するレーザ出力を段階的又は連続的に減衰させるとよい。具体的には、レーザ出力を始点から終点にかけて３区間を設け、始点区間のレーザ出力Ｐａ、中間区間のレーザ出力Ｐｂ、終点区間のレーザ出力Ｐｃとし、レーザ出力をＰａ＞Ｐｂ、Ｐｂ＞Ｐｃに減衰させている。始点区間のレーザ出力Ｐａは最も高い値に設定され、一例として５０〔Ｗ〕〜３０００〔Ｗ〕である。レーザ出力Ｐｂはレーザ出力Ｐａの９０〔％〕以下のレーザ出力とし、またレーザ出力Ｐｃはレーザ出力Ｐａの８０％以下のレーザ出力としている。このように、各レーザ照射の始点から終点に至る溶接ラインに対するレーザ出力を段階的又は連続的に減衰させることで、集電板１２、１６、陽極部６及び陰極部８に加えられる溶接エネルギーを均一化でき、接続性を向上させることができ、安定した溶接接続を実現できる。即ち、レーザ照射を受けた陽極集電板１２又は陰極集電板１６及び陽極部６又は陰極部８の溶接ライン（レーザ照射接続部６６）及びその近傍部が加熱され、レーザ照射を溶接ラインに沿って行えば、レーザ照射の走査に応じて加熱がその走査とともに連鎖状態で移動するので、レーザ出力を同一に設定しなくても、連鎖的に溶融状態となる。このため、レーザ出力を段階的及び連続的に減衰させても、溶接部に加わるレーザ照射による熱エネルギーは均一化する。このため、陽極集電板１２又は陰極集電板１６と陽極部６又は陰極部８との接続性が向上する。
【００６３】
なお、図４に示すように、コンデンサ素子４の素子端面５には陽極部６及び陰極部８が形成されている。陽極部６及び陰極部８には、中心方向に向かって圧縮成形した際に、陽極部６及び陰極部８が接触しない絶縁間隔４４を設定しており、このため、コンデンサ素子４の巻回中心部４６近傍（素子中心部から２ｍｍ以内）では、陽極部６及び陰極部８が形成されていない。また、陽極部６及び陰極部８は、その形成部位が多いほど（又は面積が大きいほど）、抵抗の低減につながるため、陽極部６及び陰極部８が接触せず、また、低抵抗化が図れる絶縁間隔４４として、例えば、３〔ｍｍ〕〜１５〔ｍｍ〕を設定している。また、コンデンサ素子４の最外周では、陽極部６及び陰極部８の圧縮成形時にずれ等が生じても陽極部６及び陰極部８が外装ケース２０に接触しないように、陽極集電板１２と接続された陽極部６及び陰極集電板１６と接続された陰極部８の外周面に絶縁紙や絶縁テープ等の絶縁手段１７（図１）を設置すればよい。この絶縁手段１７を、該陽極部６及び陰極部８に加え、陽極端子１０、陰極端子１４、陽極集電板１２、陰極集電板１６を覆うように外周に沿って設置すれば、外装ケース２０との絶縁が図られる。
【００６４】
次に、陽極端子１０と陽極集電板１２の接続、陰極端子１４と陰極集電板１６の接続について、図７を参照する。図７は陽極端子と陽極集電板、陰極端子と陽極集電板の接続を示し、Ａは状態陽極端子と陽極集電板、陰極端子と陽極集電板の接続前の状態、Ｂはレーザ照射を示す図である。
【００６５】
陽極集電板１２及び陰極集電板１６が接続されたコンデンサ素子４には、図７に示すように、封口板２２にある陽極端子１０、陰極端子１４が位置決めされる。陽極端子１０及び陰極端子１４には側面部に端子側接続面６４が形成され、この端子側接続面６４は、陽極集電板１２及び陰極集電板１６にある接続面部５２と同一面を形成する側壁面である。そこで、これら接続面部５２及び端子側接続面６４を合致させ、レーザ照射６８を行えば、既述の溶接接続部１８がレーザ溶着され、接続面部５２及び端子側接続面６４間を溶着させることができる。
【００６６】
従って、コンデンサ素子４の陽極部６には陽極集電板１２を介して外部端子である陽極端子１０がレーザ照射６８による溶接接続部１８を以て接続され、また、コンデンサ素子４の陰極部８には陰極集電板１６を介して外部端子である陰極端子１４がレーザ照射６８による溶接接続部１８を以て接続され、コンデンサ素子４に外部端子が形成される。
【００６７】
ここで、コンデンサ素子４と封口板２２との間隔（距離）を長く取ると、その分抵抗が増えてしまうとともに、電気二重層コンデンサ２の高さ寸法が大きくなってしまうため、コンデンサ素子４と封口板２２との間隔（距離）を極力短くしている。このような小スペースにおいて、陽極端子１０及び陰極端子１４と、陽極集電板１２及び陰極集電板１６とを接続するために、既述の通り、接続面部５２及び端子側接続面６４を一致した共通の面部とし、この部位に局所的に溶接可能なレーザ照射にて溶接することで溶接の簡易化及び強化が図られている。ここで、陽極集電板１２及び陰極集電板１６、陽極端子１０及び陰極端子１４の厚み（接続面部５２及び端子側接続面６４の高さ寸法）は、それぞれ０．５〔ｍｍ〕〜５〔ｍｍ〕の範囲で設定されており、これによると、レーザ溶接が可能な寸法で且つ内部抵抗が増大され難く、また、電気二重層コンデンサ２の高さ寸法を短くすることができる。
【００６８】
また、接続面部５２及び端子側接続面６４は、レーザ照射の際に他の部材（陽極部６や陰極部８）への過剰なストレスを防ぐためにも、コンデンサ素子４の外周面近傍に設置されることが好ましく、具体的には、コンデンサ素子４の外周面より、例えば、１０〔ｍｍ〕以内とすることが好ましい。
【００６９】
また、陽極集電板１２、陰極集電板１６において、コンデンサ素子４の陽極部６及び陰極部８との接続領域と、陽極端子１０と陰極端子１４との接続領域とが異なる位置に設定されているので、各電極部と集電板、各外部端子と集電板との接続を安定化させることができ、コンデンサ素子の低抵抗化とともに接続の強化を図ることができる。
【００７０】
以上説明した第１の実施の形態の電気二重層コンデンサ２の特徴事項や利点を列挙すれば以下の通りである。
【００７１】
(1) コンデンサ素子４の一端面側に陽極体６０の基材で陽極部６が、陰極体８０の基材で陰極部８が形成され、陽極部６と陽極端子１０とが陽極集電板１２を介して接続され、陰極部８と陰極端子１４とが陰極集電板１６を介して接続されるので、端子接続のシンプル化が図られている。しかも、接続を容易化することができる。
【００７２】
(2) 外装ケース２０の空間部２４内に接続部の占める空間専有率が極めて低い。
【００７３】
(3) 外装部材である封口板２２には、コンデンサ素子４が強固に支持されている。即ち、陽極端子１０及び陰極端子１４に陽極集電板１２、陰極集電板１６を介してコンデンサ素子４の陽極部６及び陰極部８のレーザ溶接により、強固に固定されるので、コンデンサ素子４の支持強度が高められている。この結果、機械的に堅牢な支持構造が構成され、製品の耐震性を高めることができる。
【００７４】
(4) 巻回素子であるコンデンサ素子４に巻回されている陽極体６０から複数の側縁部を集合させて陽極部６が形成され、この陽極部６を陽極集電板１２にレーザ溶接し、同様に、陰極体８０から複数の側縁部を集合させて陰極部８が形成され、この陰極部８を陰極集電板１６にレーザ溶接しているので、コンデンサ素子４及び電気二重層コンデンサ２の低抵抗化を図ることができ、等価直列抵抗の低い製品を提供できる。
【００７５】
(5) 陽極集電板１２及び陰極集電板１６を用いたので、コンデンサ素子４にタブを接続する必要がない。
【００７６】
(6) 陽極集電板１２又は陰極集電板１６と外部端子（陽極端子１０又は陰極端子１４）との側面を同一面化しているので、両者に対するレーザ照射が安定し、接続の完全化及び信頼性を高めることができる。
【００７７】
(7) レーザ照射時にシールドガスを用いるので、レーザ熱や、飛翔するスパッタからコンデンサ素子４を防護でき、コンデンサ素子４及び製品であるコンデンサ２の特性劣化を防止でき、信頼性を向上させることができる。
【００７８】
〔第２の実施の形態〕
【００７９】
第２の実施の形態は、既述のコンデンサの製造方法について開示している。
【００８０】
第２の実施の形態について、図８、図９及び図１０を参照する。図８は、第２の実施の形態に係る電気二重層コンデンサの製造工程の一例を示すフローチャート、図９は陽極部及び陰極部の成形状態、図１０は集電板とコンデンサ素子とのレーザ溶接工程を示している。
【００８１】
この製造工程は、本発明のコンデンサの製造方法の一例であって、図８に示すように、コンデンサ素子４及び電極部（電極張出し部）の形成工程（ステップＳ１１）、陽極部６及び陰極部８の成形工程（ステップＳ１２）、第１の接続工程（ステップＳ１３）、第２の接続工程（ステップＳ１４）、電解液含浸及び封止工程（ステップＳ１５）を含んでいる。
【００８２】
(1) コンデンサ素子４及び電極部（電極張出し部）の形成工程（ステップＳ１１）
【００８３】
図３に示すように、陽極体６０及び陰極体８０の間にセパレータ４０、４２を挟み込み、巻回中心部４６を中心に円筒状に巻回することにより、コンデンサ素子４が形成される。このコンデンサ素子４には、素子端面側に陽極体６０及び陰極体８０の一部を張り出させ、電極張出し部としての陽極部６及び陰極部８が形成される。陽極部６及び陰極部８には絶縁間隔４４が設定されている。
【００８４】
(2) 陽極部６及び陰極部８の成形工程（ステップＳ１２）
【００８５】
この成形工程では、電極張出し部としての陽極部６及び陰極部８を図４のＡに示すように、既述の区画部６Ａ、６Ｂ、６Ｃ、８Ａ、８Ｂ、８Ｃに区画し、図４のＢに示すように、それぞれを巻回中心部４６の方向に折曲げ、成形する（ステップＳ１２）。その成形は、図９に示すように、陽極集電板１２、陰極集電板１６の屈曲形状に対応し、密着可能な高さに成形される。図９において、Ａ及びＢは陽極集電板１２に接続される陽極部６の区画部６Ｂ、６Ｃ、陰極集電板１６に接続される陰極部８の区画部８Ｂ、８Ｃの折曲げ状態（成形状態）を示し、Ａは、後述する陽極集電板１２及び陰極集電板１６を設置する前の成形状態を示し、Ｂは陽極集電板１２及び陰極集電板１６を設置後の成形状態を示す。つまり、陽極集電板１２及び陰極集電板１６を陽極部６及び陰極部８に押し付けて、又は陽極部６及び陰極部８を陽極集電板１２及び陰極集電板１６に押し付けて圧縮することで、該陽極部６の区画部６Ｂ、６Ｃ及び陰極部８の区画部８Ｂ、８Ｃが平坦状となり、陽極集電板１２、陰極集電板１６に密着することになる。また、図３に示すように、陽極部６又は陰極部８を折り曲げ、成形する前に陽極部６又は陰極部８に予め折り目線４３を設けても良い。折り目線４３は、素子端面から一定の幅（０．５ｍｍ以上）の位置に形成されており、これにより陽極部６又は陰極部８の折り曲げ時に素子端面位置のセパレータ部位に加わる機械的ストレスが減少し、陽極体６０、陰極体８０の接触によるショート等を防止可能となる。なお、この折り目線４３はキズではなくケガキ線であって、陽極部６及び陰極部８の折り曲げ時の座屈を防止することができる。この折り目線４３は溝であり、断面形状は三角、四角又は湾曲（Ｒ）であってもよい。この折り目線４３の形成には例えば、プレス、レーザ、切削等の方法を用いればよい。折り目線４３は図３に示すように１本であってもよいが、陽極部６又は陰極部８の幅に応じて複数本としてもよい。折り目線４３の形成面部は、陽極部６又は陰極部８の片面でもよいが、両面であってもよい。一例としての折り目線４３は、素子端面の巻回中心部４６に対向する面が谷折りになるように形成されている。
【００８６】
(3) 第１の接続工程（ステップＳ１３）
【００８７】
この接続工程（ステップＳ１３）では、図１０のＡに示すように、コンデンサ素子４の陽極部６に陽極集電板１２、コンデンサ素子４の陰極部８に陰極集電板１６を位置決めし、図１０のＢに示すように、陽極部６に陽極集電板１２を、また、陰極部８に陰極集電板１６をそれぞれレーザ溶接により接続する。このレーザ溶接では、アルゴンガス、ヘリウムガス等の不活性ガスをシールドガスに用いることにより、コンデンサ素子４をシールドし、レーザ熱や飛翔するスパッタからコンデンサ素子４を分離させる。
【００８８】
(4) 第２の接続工程（ステップＳ１４）
【００８９】
この接続工程（ステップＳ１４）では、図７に示すように、陽極部６に接続された陽極集電板１２に封口板２２にある陽極端子１０の接続面部５２と端子側接続面６４とを同一面に合わせ、レーザ溶接により接続する。同様に、陰極部８に接続された陰極集電板１６に封口板２２の陰極端子１４をレーザ溶接により接続する。このレーザ溶接においても、アルゴンガス、ヘリウムガス等の不活性ガスをシールドガスに用いることにより、コンデンサ素子４をシールドし、レーザ熱や飛翔するスパッタからコンデンサ素子４を分離させる。
【００９０】
この実施の形態では、図７のＡに示すように、コンデンサ素子４の陽極部６に接続された陽極集電板１２に対して封口板２２の陽極端子１０を位置決めし、同時にコンデンサ素子４の陰極部８に接続された陰極集電板１６に対して封口板２２の陰極端子１４を位置決めすることにより、図７のＢに示すように、それぞれをレーザ溶接する。１８は既述の溶接接続部である。
【００９１】
なお、封口板２２は陽極端子１０及び陰極端子１４のインサートにより合成樹脂を成形（インサート成形）し、これによりベース部２６及び封止部２８が形成される。
【００９２】
(5) 電解液含浸及び封止工程（ステップＳ１５）
【００９３】
コンデンサ素子４は、電解液を含浸した後、外装ケース２０に収容し、外装ケース２０の開口端部３４のカーリング処理により封止し（ステップＳ１５）、製品である電気二重層コンデンサ２（図１）を完成する。
【００９４】
このような製造工程によれば、既述の電気二重層コンデンサ２を容易に製造でき、端子接続工程の簡略化を図ることができ、第１の実施の形態で述べた通りの効果を有するコンデンサを実現できる。
【００９５】
〔第３の実施の形態〕
【００９６】
第３の実施の形態では、外部端子の配置及び集電板の形態について開示する。
【００９７】
第３の実施の形態について、図１１を参照する。図１１は第３の実施の形態に係る集電板と外部端子との接続を示し、Ａは接続前、Ｂは接続中のレーザ照射を示している。
【００９８】
この実施の形態の封口板２２に設置された陽極端子１０及び陰極端子１４は、図１１のＡに示すように、コンデンサ素子４の素子端面の巻回中心部４６に近接して配置されている。そして、陽極端子１０及び陰極端子１４の端子側接続面６４は、コンデンサ素子４の外周面より巻回中心部４６側に後退している。
【００９９】
このような陽極端子１０、陰極端子１４及び端子側接続面６４に対し、この実施の形態では、図１１のＡに示すように、陽極集電板１２及び陰極集電板１６の端子接続部５６Ａ、５８Ａに巻回中心部４６側に後退した凹部７０が形成されている。この凹部７０には陽極端子１０又は陰極端子１４の端子側接続面６４に対応して既述の接続面部５２が形成されている。この場合、陽極集電板１２又は陰極集電板１６では、端子側接続面６４の側面部に対し素子接続部５６Ｂ、５６Ｃ、及び５８Ｂ、５８Ｃは、コンデンサ素子の外周方向に突出する平坦部を構成している。
【０１００】
このような構成とすれば、図１１のＡに示すように、コンデンサ素子４の素子端面の巻回中心部４６に近接して陽極端子１０や陰極端子１４が配置されていても、端子側接続面６４及び接続面部５２を同一面に維持し、上記実施の形態と同様のレーザ照射６８による接続を行うことができる。
【０１０１】
なお、この実施の形態では、陽極集電板１２及び陰極集電板１６に凹部７０を形成しているが、凸部を以て接続面部５２を形成してもよい。
【０１０２】
〔第４の実施の形態〕
【０１０３】
第４の実施の形態では、集電板の他の形態について開示する。
【０１０４】
第４の実施の形態について、図１２を参照する。図１２は第４の実施の形態に係る集電板、集電板と外部端子との接続を示し、Ａは接続前の集電板、Ｂは接続前、Ｃは接続中のレーザ照射を示している。
【０１０５】
この実施の形態の集電板１２、１６は、図１２のＡに示すように、間隔６１を設けてコンデンサ素子４の素子端面５を覆う形態であり、第１の実施の形態と同様に裏面側には区画部６Ａ、８Ａを収納させる凹部６９が形成されている。この集電板１２、１６の表面部には、コンデンサ素子４の区画部６Ａ、８Ａとの接続部分を扇形の突部７１とし、この突部７１を挟んで、コンデンサ素子４の区画部６Ｂ、６Ｃ、８Ｂ、８Ｃに対応する凹部７３、７５が形成されている。凹部７３、７５が外部端子との接続部よりコンデンサ素子４の外周方向に突出する平坦部を構成する。突部７１には、周縁側に切欠部７７が形成され、この切欠部７７に臨む周縁部を円弧状に形成して陽極端子１０又は陰極端子１４との接続面７９が形成されている。凹部７３、７５側には集電板１２、１６を同時に把持（チャッキング）する手段として、直方体状の突起部８１が形成されている。
【０１０６】
この実施の形態の集電板１２、１６は、図１２のＢに示すように、コンデンサ素子４の素子端面５を覆って設置され、陽極部６と集電板１２の凹部７３、７５とがレーザ溶接により接続され、同様に陰極部８と集電板１６の凹部７３、７５とがレーザ溶接により接続される。
【０１０７】
そして、図１２のＣに示すように、コンデンサ素子４に接続された集電板１２には陽極端子１０が重ねられ、集電板１６には陰極端子１４が重ねられ、陽極端子１０の接続面６４と同一曲面を持つ接続面７９を合致させ、同様に陰極端子１４の曲面部と同一曲面を持つ接続面７９を合致させて位置決めする。この位置決め状態により、レーザ照射６８を行うことにより各集電板１２、１６と陽極端子１０又は陰極端子１４とを接続する。凹部７３、７５は、突部７１にある。陽極端子１０又は陰極端子１４に接続される接続面７９即ち、端子部材と溶接された側面部より集電板１２、１６の外周方向に突出する平坦部を構成している。この平坦部でコンデンサ素子４の素子端面５を被覆することができる。
【０１０８】
斯かる構成では、コンデンサ素子４の素子端面５が集電板１２、１６で覆われており、接続面７９側のレーザ照射６８によるスパッタの飛翔からコンデンサ素子４の素子端面５を防護できる。しかも、接続面７９は、陽極端子１０、陰極端子１４の曲面に合致した曲面としているので、接続面７９を陽極端子１０、陰極端子１４の接続面６４に合致させて溶接を行うことができる。つまり、良好なレーザ溶接が行える。
【０１０９】
〔第５の実施の形態〕
【０１１０】
第５の実施の形態は、封口板、外部端子又は集電板の何れかに位置決め手段を設け、位置決め手段で外部端子と集電板との接続位置を決定することを開示している。
【０１１１】
第５の実施の形態について、図１３を参照する。図１３は第５の実施の形態に係る封口板を示し、Ａは背面側から見た封口板、Ｂは封口板で位置決めされた陽極集電板及び陰極集電板を示している。
【０１１２】
この実施の形態の封口板２２の背面側には、図１３のＡに示すように、陽極端子１０及び陰極端子１４との間にある空間部に絶縁材料からなる位置決め凸部７２が形成され、この位置決め凸部７２をコンデンサ素子４（図１）の巻回中心部４６に向けて突出させている。この位置決め凸部７２は、円柱状部７４と、一対の平板状立壁部７６とを備えている。円柱状部７４は、陽極集電板１２と陰極集電板１６のそれぞれの円弧状切欠部５０の円弧に対応する柱体部である。この円柱状部７４を中心に陽極集電板１２及び陰極集電板１６の間隔６１を維持する平板状立壁部７６を左右に備えている。
【０１１３】
このような位置決め凸部７２を備えた封口板２２を備えれば、位置決め凸部７２で陽極集電板１２及び陰極集電板１６を所定位置に位置決めし、間隔６１を所定幅ｗに維持することができる。即ち、位置決め凸部７２の円柱状部７４では陽極集電板１２及び陰極集電板１６の円弧状切欠部５０を嵌合させ、各平板状立壁部７６の側面に各陽極集電板１２及び陰極集電板１６を接することにより、陽極集電板１２及び陰極集電板１６が所定位置に位置決めされる。この位置決めにより、陽極端子１０の端子側接続面６４と陽極集電板１２の接続面部５２、陰極端子１４の端子側接続面６４と陰極集電板１６の接続面部５２をそれぞれ一致させることができ、レーザ照射による接続の安定化を図り、接続精度を高めることができるとともに、位置決め凸部７２によって、陽極部６及び陰極部８が確実に絶縁隔離される。
【０１１４】
なお、この実施の形態では、封口板２２側に位置決め凸部７２を形成したが、外部端子（陽極端子１０、陰極端子１４）又は集電板（陽極集電板１２及び陰極集電板１６）の何れかに位置決め手段を設けてもよい。斯かる構成によっても、位置決め手段で外部端子と集電板との接続位置を決めることができ、レーザ照射面を画一的に同一化でき、接続の安定化を図り、信頼性の高い接続を実現できる。
【０１１５】
〔第６の実施の形態〕
【０１１６】
第６の実施の形態は、集電板とは別に接続板を備えることを開示している。
【０１１７】
第６の実施の形態について、図１４を参照する。図１４は第６の実施の形態に係る電気二重層コンデンサを示している。
【０１１８】
この第６の実施の形態では、図１４に示すように、陽極端子部材として陽極端子１０とともに陽極接続板８８、陰極端子部材として陰極端子１４とともに陰極接続板９０を備えた構成である。陽極接続板８８は陽極端子１０にレーザ溶接により接続された後、コンデンサ素子４側の陽極集電板１２に接続される。同様に、陰極接続板９０は陰極端子１４にレーザ溶接により接続された後、コンデンサ素子４側の陰極集電板１６に接続される。陽極接続板８８には陽極端子１０を位置決めして接続する接続用凹部９２、陰極接続板９０には陰極端子１４を位置決めして接続する接続用凹部９４が形成されている。また、陽極接続板８８及び陰極接続板９０の周面の一部には、陽極集電板１２又は陰極集電板１６の接続面部５２に対応する接続面部９６が形成され、この接続面部９６と接続面部５２とが同一面をなし、レーザ溶接が施されて電気的に接続される。
【０１１９】
このような陽極接続板７８及び陰極接続板８０を用いた構成では、外部端子である陽極端子１０、陰極端子１４と、コンデンサ素子４側に接続された陽極集電板１２、陰極集電板１６との接続が広範囲に行われ、接続抵抗を低減でき、しかも接続強度を高めることができる。
【０１２０】
〔他の実施の形態〕
【０１２１】
(1) 上記実施の形態では、コンデンサ素子として巻回素子を例示したが、巻回素子に限定されない。積層型素子や固体素子であってもよい。
【０１２２】
(2) 上記実施の形態では、コンデンサ素子の素子端面の一方（同一面）に陽極部６及び陰極部８を備えて外部端子に接続する構成を開示しているが、一方の素子端面に陽極部、他方の素子端面に陰極部を備える構成としてもよい。
【０１２３】
(3) 上記実施の形態では、電気二重層コンデンサ２を例示したが、本発明はこれに限定されない。同一の構造及び方法は、電解コンデンサにも同様に適用でき、同様の効果が得られる。
【０１２４】
(4) 上記実施の形態では、集電板として陽極集電板１２、陰極集電板１６を例示したが、本発明は上記実施の形態に限定されない。接続面部５２は、フラット面としたが、外部端子の形状に合致する形状として、曲面であってもよい。この接続面部５２の位置についても、集電板の面内又は周面の何れでもよいし、接続用凸部を設けてもよい。
【０１２５】
(5) 上記実施の形態では、陽極部と陰極部との間に絶縁間隔を設置しているが、この絶縁間隔に絶縁部材を設置してもよい。
【０１２６】
(6) 上記実施の形態では、溶接手段として、レーザ溶接や電子ビーム溶接を例示したが、本発明はこれに限定されない。アーク溶接等を用いることもできる。この場合は、集電板の外周面側を凸状として接続面部５２を形成し、該接続面部５２と端子側接続面６４をアーク溶接すればよい。
【０１２７】
(7) 上記実施の形態では、陽極部６及び陰極部８を半円形状に形成したが、本発明はこれに限定されない。実施の形態で示した陽極部６の区画部６Ａ、６Ｂ、６Ｃ、陰極部８の区画部８Ａ、８Ｂ、８Ｃのうち、陽極集電板１２と陰極集電板１６と接続する区画部６Ｂ、６Ｃ及び８Ｂ、８Ｃのみ張り出して形成し、陽極部の６Ａ及び陰極部の８Ａは張り出さなくてもよい。
【０１２８】
(8) 上記実施の形態では、集電板の異なる位置として３分割された区分により、陽極部６及び陰極部１０との素子接続領域である区画部と、端子接続領域である区画部とが集電板の表裏面に設定され、水平方向に異なる位置に設定しているが、これに限定されない。集電板の一部に素子接続領域（レーザ照射接続部６６）を設定し、その他の部位に端子接続領域（溶接接続部１８）を設定してもよい。即ち、集電板の表裏面で溶接位置が異なれば、素子接続領域と端子接続領域が近接していてもよい。つまり、素子接続領域である区画部１２Ｂにおいてレーザ照射接続部６６と集電板の表裏面で溶接位置が重ならない部位に溶接接続部１８を設定してもよい。
【０１２９】
以上説明したように、本発明の最も好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１３０】
本発明のコンデンサ及びその製造方法は、端子接続構造や接続工程の簡略化に寄与し、生産性や信頼性を高めることができ、有益である。
【符号の説明】
【０１３１】
２  電気二重層コンデンサ
４  コンデンサ素子
６  陽極部
６０  陽極体
８  陰極部
８０  陰極体
１０  陽極端子
１２  陽極集電板
１４  陰極端子
１６  陰極集電板
１８  溶接接続部
１９  保持テープ
２０  外装ケース
２２  封口板
２４  空間部
２６  ベース部
２８  封止部
３２  加締め段部
３４  開口端部
３６  透孔
３８  圧力開放機構
４４  絶縁間隔
７０  凹部
７７  切欠部
【図１】
2015181196.tif 000003
【図２】
2015181196.tif 000004
【図３】
2015181196.tif 000005
【図４】
2015181196.tif 000006
【図５】
2015181196.tif 000007
【図６】
2015181196.tif 000008
【図７】
2015181196.tif 000009
【図８】
2015181196.tif 000010
【図９】
2015181196.tif 000011
【図１０】
2015181196.tif 000012
【図１１】
2015181196.tif 000013
【図１２】
2015181196.tif 000014
【図１３】
2015181196.tif 000015
【図１４】
2015181196.tif 000016